(57)【要約】【課題】表示特性および光学的耐久性を改善し薄形光学フィルムおよび薄形表示装置を実現することができる光学フィルムおよびその製造方法と表示装置を提供する。【解決手段】本発明による光学フィルムは、偏光子および前記偏光子の少なくとも一面に位置し１００℃より高いガラス転移温度を有する高分子を含む保護フィルムを含み、前記高分子はスチレンまたはスチレン誘導体に由来する第１構造単位、マレイミド、無水マレイン酸、アクリロニトリル、これらの誘導体またはこれらの組み合わせに由来する第２構造単位、そして（メタ）アクリレートまたはその誘導体に由来する第３構造単位からなる三元共重合体である。【選択図】図１
2017068264.tif 000002
【特許請求の範囲】
【請求項１】
偏光子と、
前記偏光子の少なくとも一面に位置し１００℃より高いガラス転移温度を有する高分子を含む保護フィルムと、
を含み、
前記高分子は、
スチレンまたはスチレン誘導体に由来する第１構造単位と、
マレイミド、無水マレイン酸、アクリロニトリル、これらの誘導体またはこれらの組み合わせに由来する第２構造単位と、
（メタ）アクリレートまたはその誘導体に由来する第３構造単位と、
からなる三元共重合体であることを特徴とする光学フィルム。
【請求項２】
前記保護フィルムは、下記関係式１および２：
［関係式１］
ｎｚ１＞ｎｘ１
［関係式２］
ｎｚ１＞ｎｙ１
上記関係式１および２において、
ｎｘ１は、保護フィルムの遅相軸での屈折率であり、
ｎｙ１は、保護フィルムの進相軸での屈折率であり、
ｎｚ１は、保護フィルムの遅相軸および進相軸に垂直方向の屈折率である、
の屈折率を満足することを特徴とする請求項１に記載の光学フィルム。
【請求項３】
前記保護フィルムは、下記関係式３と４の位相差：
［関係式３］
Ｒｏ1（５５０ｎｍ）≦６０ｎｍ
［関係式４］
−３００ｎｍ≦Ｒｔｈ１（５５０ｎｍ）＜−１０ｎｍ
上記関係式３および４において、
Ｒｏ１（５５０ｎｍ）は、５５０ｎｍでの保護フィルムの面内位相差であり、
Ｒｔｈ１（５５０ｎｍ）は、５５０ｎｍでの保護フィルムの厚さ方向位相差である、
を満足することを特徴とする請求項２に記載の光学フィルム。
【請求項４】
前記保護フィルムは、下記関係式５の屈折率：
［関係式５］
ｎｙ１＜ｎｘ１＝ｎｚ１
上記関係式５において、
ｎｘ１は、保護フィルムの遅相軸での屈折率であり、
ｎｙ１は、保護フィルムの進相軸での屈折率であり、
ｎｚ１は、保護フィルムの遅相軸および進相軸に垂直方向の屈折率である、
を満足することを特徴とする請求項１に記載の光学フィルム。
【請求項５】
前記保護フィルムは、下記関係式６と７の位相差：
［関係式６］
１１０ｎｍ≦Ｒｏ１（５５０ｎｍ）≦３００ｎｍ
［関係式７］
−３００ｎｍ≦Ｒｔｈ１（５５０ｎｍ）≦０ｎｍ
上記関係式６および７において、
Ｒｏ１（５５０ｎｍ）は、５５０ｎｍでの保護フィルムの面内位相差であり、
Ｒｔｈ１（５５０ｎｍ）は、５５０ｎｍでの保護フィルムの厚さ方向位相差である、
を満足することを特徴とする請求項４に記載の光学フィルム。
【請求項６】
前記第１構造単位は、スチレン、置換もしくは非置換のアルキルスチレン、置換もしくは非置換のアリールスチレン、ハロゲンスチレン、置換もしくは非置換のアルコキシスチレン、置換もしくは非置換のニトロスチレン、置換もしくは非置換のアミノスチレン、置換もしくは非置換のカルボキシルスチレンまたはこれらの組み合わせに由来することを特徴とする請求項１に記載の光学フィルム。
【請求項７】
前記第１構造単位、前記第２構造単位および前記第３構造単位は、前記三元共重合体に対してそれぞれ１０モル％〜５０モル％、１０モル％〜４０モル％および１０モル％〜８０モル％で含まれることを特徴とする請求項１に記載の光学フィルム。
【請求項８】
前記高分子は、１１０〜１５０℃のガラス転移温度を有することを特徴とする請求項１に記載の光学フィルム。
【請求項９】
前記保護フィルムは、１．１倍〜５．０倍延伸されていることを特徴とする請求項１に記載の光学フィルム。
【請求項１０】
前記保護フィルムは、２軸延伸されていることを特徴とする請求項９に記載の光学フィルム。
【請求項１１】
前記保護フィルムは、５μｍ〜３０μｍの厚さを有することを特徴とする請求項１に記載の光学フィルム。
【請求項１２】
前記偏光子と前記保護フィルムは互いに接しているか、または粘着剤によって結合されていることを特徴とする請求項１に記載の光学フィルム。
【請求項１３】
前記保護フィルムの一面に位置するλ／４位相差またはλ／２位相差を有する補償フィルムをさらに含むことを特徴とする請求項１に記載の光学フィルム。
【請求項１４】
前記補償フィルムは、下記関係式８および９の屈折率：
［関係式８］
ｎｘ２＞ｎｙ２
［関係式９］
ｎｘ２＞ｎｚ２
上記関係式８および９において、
ｎｘ２は、補償フィルムの遅相軸での屈折率であり、
ｎｙ２は、補償フィルムの進相軸での屈折率であり、
ｎｚ２は、補償フィルムの遅相軸および進相軸に垂直方向の屈折率である、
を満足することを特徴とする請求項１３に記載の光学フィルム。
【請求項１５】
表示パネルと、
請求項１乃至１４のうちのいずれか一項による光学フィルムと、
を含むことを特徴とする表示装置。
【請求項１６】
偏光子を準備する段階と、
スチレンまたはスチレン誘導体に由来する第１構造単位、マレイミド、無水マレイン酸、アクリロニトリル、これらの誘導体またはこれらの組み合わせに由来する第２構造単位および（メタ）アクリレートまたはその誘導体に由来する第３構造単位からなる三元共重合体を含み、１００℃より高いガラス転移温度を有する高分子を溶融押出し延伸して保護フィルムを準備する段階と、
前記偏光子と前記保護フィルムを結合する段階と、
を含むことを特徴とする光学フィルムの製造方法。
【請求項１７】
前記高分子を溶融押出する段階は、２００℃〜３５０℃の温度で行い、
前記高分子を延伸する段階は、前記高分子のガラス転移温度±３０℃の温度で行うことを特徴とする請求項１６に記載の光学フィルムの製造方法。
【発明の詳細な説明】
【技術分野】
【０００１】
光学フィルムおよびその製造方法と表示装置に関する。
【背景技術】
【０００２】
現在主に用いられている平板表示装置は自ら発光する発光表示装置と別途の光源を必要とする受光型表示装置に分けられ、これらの画質を改善するための方法として光学フィルムが使用される。
【０００３】
しかし、現在開発されている光学フィルムは光学的耐久性が弱いため表示品質に影響を与えるだけでなく、光学フィルム自体の厚さが厚くて表示装置の薄形化への障害になっている。
【発明の概要】
【発明が解決しようとする課題】
【０００４】
一実施形態は、光学的耐久性を改善し薄い厚さが実現できる光学フィルムを提供する。
他の実施形態は、前記光学フィルムの製造方法を提供する。
【０００５】
また他の実施形態は、前記光学フィルムを含む表示装置を提供する。
【課題を解決するための手段】
【０００６】
一実施形態によれば、偏光子と、前記偏光子の少なくとも一面に位置し１００℃より高いガラス転移温度を有する高分子を含む保護フィルムとを含み、前記高分子はスチレンまたはスチレン誘導体に由来する第１構造単位と、マレイミド、無水マレイン酸、アクリロニトリル、これらの誘導体またはこれらの組み合わせに由来する第２構造単位と、（メタ）アクリレートまたはその誘導体に由来する第３構造単位とからなる三元共重合体である光学フィルムを提供する。
【０００７】
前記保護フィルムは、下記関係式１および２の屈折率を満足することができる。
【０００８】
［関係式１］
ｎｚ１＞ｎｘ１
【０００９】
［関係式２］
ｎｚ１＞ｎｙ１
【００１０】
上記関係式１および２において、
ｎｘ１は、保護フィルムの遅相軸での屈折率であり、
ｎｙ１は、保護フィルムの進相軸での屈折率であり、
ｎｚ１は、保護フィルムの遅相軸および進相軸に垂直方向の屈折率である。
【００１１】
前記保護フィルムは、下記関係式３と４の位相差を満足することができる。
【００１２】
［関係式３］
Ｒｏ1（５５０ｎｍ）≦６０ｎｍ
【００１３】
［関係式４］
−３００ｎｍ≦Ｒｔｈ1（５５０ｎｍ）＜−１０ｎｍ
【００１４】
上記関係式３および４において、
Ｒｏ１（５５０ｎｍ）は、５５０ｎｍでの保護フィルムの面内位相差であり、
Ｒｔｈ１（５５０ｎｍ）は、５５０ｎｍでの保護フィルムの厚さ方向位相差である。
【００１５】
前記保護フィルムは、下記関係式５の屈折率を満足することができる。
【００１６】
［関係式５］
ｎｙ１＜ｎｘ１＝ｎｚ１
【００１７】
上記関係式５において、
ｎｘ１は、保護フィルムの遅相軸での屈折率であり、
ｎｙ１は、保護フィルムの進相軸での屈折率であり、
ｎｚ１は、保護フィルムの遅相軸および進相軸に垂直方向の屈折率である。
【００１８】
前記保護フィルムは、下記関係式６と７の位相差を満足することができる。
【００１９】
［関係式６］
１１０ｎｍ≦Ｒｏ１（５５０ｎｍ）≦３００ｎｍ
【００２０】
［関係式７］
−３００ｎｍ≦Ｒｔｈ１（５５０ｎｍ）≦０ｎｍ
【００２１】
上記関係式６および７において、
Ｒｏ１（５５０ｎｍ）は、５５０ｎｍでの保護フィルムの面内位相差であり、
Ｒｔｈ１（５５０ｎｍ）は、５５０ｎｍでの保護フィルムの厚さ方向位相差である。
【００２２】
前記第１構造単位は、スチレン、置換もしくは非置換のアルキルスチレン、置換もしくは非置換のアリールスチレン、ハロゲンスチレン、置換もしくは非置換のアルコキシスチレン、置換もしくは非置換のニトロスチレン、置換もしくは非置換のアミノスチレン、置換もしくは非置換のカルボキシルスチレンまたはこれらの組み合わせに由来するものとすることが可能である。
【００２３】
前記第１構造単位、前記第２構造単位および前記第３構造単位は、前記三元共重合体に対してそれぞれ約１０モル％〜５０モル％、約１０モル％〜４０モル％および約１０モル％〜８０モル％で含まれるものとすることが可能である。
【００２４】
前記高分子は、約１１０〜１５０℃のガラス転移温度を有することができる。
【００２５】
前記保護フィルムは、約１．１倍〜５．０倍延伸されていてもよい。
【００２６】
前記保護フィルムは、２軸延伸されていてもよい。
【００２７】
前記保護フィルムは、約５μｍ〜３０μｍの厚さを有することができる。
【００２８】
前記偏光子と前記保護フィルムは、互いに接しているか、または粘着剤によって結合されていてもよい。
【００２９】
前記光学フィルムは、前記保護フィルムの一面に位置するλ／４位相差またはλ／２位相差を有する補償フィルムをさらに含むことができる。
【００３０】
前記補償フィルムは、下記関係式８および９の屈折率を満足することができる。
【００３１】
［関係式８］
ｎｘ２＞ｎｙ２
【００３２】
［関係式９］
ｎｘ２＞ｎｚ２
【００３３】
上記関係式８および９において、
ｎｘ２は、補償フィルムの遅相軸での屈折率であり、
ｎｙ２は、補償フィルムの進相軸での屈折率であり、
ｎｚ２は、補償フィルムの遅相軸および進相軸に垂直方向の屈折率である。
【００３４】
他の実施形態によれば、前記光学フィルムを含む表示装置を提供する。
【００３５】
また、他の実施形態によれば、偏光子を準備する段階と、スチレンまたはスチレン誘導体に由来する第１構造単位、マレイミド、無水マレイン酸、アクリロニトリル、これらの誘導体またはこれらの組み合わせに由来する第２構造単位および（メタ）アクリレートまたはその誘導体に由来する第３構造単位からなる三元共重合体を含み、１００℃より高いガラス転移温度を有する高分子を溶融押出し延伸して保護フィルムを準備する段階と、前記偏光子と前記保護フィルムを結合する段階とを含む光学フィルムの製造方法を提供する。
【００３６】
前記高分子を溶融押出する段階は、約２００〜３５０℃の温度で行い、前記高分子を延伸する段階は、前記高分子のガラス転移温度±３０℃の温度で行うこと画できる。
【発明の効果】
【００３７】
表示特性および光学的耐久性を改善し薄形光学フィルムおよび薄形表示装置を実現することができる。
【図面の簡単な説明】
【００３８】
【図１】一実施形態による光学フィルムの概略的な断面図である。
【図２】光学フィルムの外光反射防止原理を示す概略図である。
【図３】一実施形態による有機発光表示装置を概略的に示した断面図である。
【図４】一実施形態による液晶表示装置を概略的に示した断面図である。
【発明を実施するための形態】
【００３９】
以下、実施形態について本技術分野における通常の知識を有する者が容易に実施できるように詳しく説明する。しかし、権利範囲は様々な形態に実現することができ、ここで説明する実施形態に限定されない。
【００４０】
図面で様々な層および領域を明確に表現するために厚さを拡大して示した。明細書全体にわたって類似の部分については同一図面符号を付けた。層、膜、領域、板などの部分が他の部分の“上”にあるという時、これは他の部分の“直上”にある場合だけでなくその中間に他の部分がある場合も含む。逆に、ある部分が他の部分の“直上”にあるという時は中間に他の部分がないことを意味する。
【００４１】
本明細書で別途の定義がない限り、‘置換された’とは、化合物中の水素原子が、ハロゲン原子（Ｆ、Ｂｒ、Ｃｌ、またはＩ）、ヒドロキシ基、アルコキシ基、ニトロ基、シアノ基、アミノ基、アジド基、アミジノ基、ヒドラジノ基、ヒドラゾノ基、カルボニル基、カルバミル基、チオール基、エステル基、カルボキシル基またはその塩、スルホン酸基またはその塩、リン酸またはその塩、Ｃ１〜Ｃ２０アルキル基、Ｃ２〜Ｃ２０アルケニル基、Ｃ２〜Ｃ２０アルキニル基、Ｃ６〜Ｃ３０アリール基、Ｃ７〜Ｃ３０アリールアルキル基、Ｃ１〜Ｃ３０アルコキシ基、Ｃ１〜Ｃ２０ヘテロアルキル基、Ｃ３〜Ｃ２０ヘテロアリールアルキル基、Ｃ３〜Ｃ３０シクロアルキル基、Ｃ３〜Ｃ１５のシクロアルケニル基、Ｃ６〜Ｃ１５シクロアルキニル基、Ｃ３〜Ｃ３０ヘテロシクロアルキル基およびこれらの組み合わせから選択された置換基で置換されたものを意味する。
【００４２】
以下、図面を参照して一実施形態による光学フィルムを説明する。
【００４３】
図１は、一実施形態による光学フィルムの概略的な断面図である。
【００４４】
図１に示すように、一実施形態による光学フィルム１００は、偏光子１１０および偏光子１１０の一面または両面に位置する保護フィルム１２０を含む。
【００４５】
偏光子１１０は、入射する非偏光（ｉｎｃｉｄｅｎｔ  ｕｎｐｏｌａｒｉｚｅｄ  ｌｉｇｈｔ）を偏光させることができれば特に限定されず、例えばヨードおよび／または二色性染料を含むポリビニルアルコール（ｐｏｌｙｖｉｎｙｌ  ａｌｃｏｈｏｌ、ＰＶＡ）樹脂とすることが可能である。偏光子１１０は例えば延伸フィルムとすることが可能である。
【００４６】
保護フィルム１２０は偏光子１１０を機械的物理的に保護することができ、良好な光透過率およびヘイズを有することができる。保護フィルム１２０は例えば約７０％以上の光透過率を有し、約３％以下のヘイズを有することができる。保護フィルム１２０は前記範囲内で例えば約８０〜１００％の光透過率を有し、約０．０１〜２％のヘイズを有することができる。
【００４７】
保護フィルム１２０は、異方性高分子フィルムとすることが可能である。
【００４８】
保護フィルム１２０は、例えば負の複屈折を有する高分子フィルムとすることが可能である。
【００４９】
一例として、保護フィルム１２０は、下記関係式１および２の屈折率を満足することができる。
【００５０】
［関係式１］
ｎｚ１＞ｎｘ１
【００５１】
［関係式２］
ｎｚ１＞ｎｙ１
【００５２】
上記関係式１および２において、
ｎｘ１は、保護フィルム１２０の面内屈折率が最も大きい方向（以下、‘遅相軸（ｓｌｏｗ  ａｘｉｓ）'という）での屈折率であり、
ｎｙ１は、保護フィルム１２０の面内屈折率が最も小さい方向（以下、‘進相軸（ｆａｓｔ  ａｘｉｓ）'という）での屈折率であり、
ｎｚ１は、保護フィルム１２０の遅相軸および進相軸に垂直方向の屈折率である。
【００５３】
前記関係式１および２の屈折率関係を満足することによって視野角依存性を減らす補償機能を果たすことができる。
【００５４】
例えば、保護フィルム１２０は下記関係式１ａの屈折率を満足することができる。
【００５５】
［関係式１ａ］
ｎｚ１＞ｎｘ１＝ｎｙ１
【００５６】
上記関係式１ａにおいて、ｎｘ１とｎｙ１は完全に同一な場合以外に実質的に同一な場合も含まれ、例えばｎｘ１とｎｙ１の屈折率差が約１０％以下、前記範囲内で例えば約５％以下である場合、実質的に同一な場合と見ることができる。
【００５７】
前記関係式１ａを満足することによって実質的に面内等方性を有することができる。
【００５８】
保護フィルム１２０は位相差を有することができる。
【００５９】
保護フィルム１２０の位相差は、面内位相差Ｒｏ１と厚さ方向位相差Ｒｔｈ１で示すことができる。保護フィルム１２０の面内位相差Ｒｏ１は保護フィルム１２０の面内方向に発生する位相差であって、Ｒｏ１＝（ｎｘ１−ｎｙ１）ｄ１で表現することができる。保護フィルム１２０の厚さ方向位相差Ｒｔｈ１は保護フィルム１２０の厚さ方向に発生する位相差であって、Ｒｔｈ１＝{［（ｎｘ１＋ｎｙ１）／２］−ｎｚ１}ｄ１で表現することができる。ここで、ｄ１は保護フィルム１２０の厚さである。
【００６０】
保護フィルム１２０はｎｘ１、ｎｙ１、ｎｚ１および／または厚さを変化させて所定範囲の面内位相差および厚さ方向位相差を有するように調節することができる。
【００６１】
前記関係式１および２の屈折率を満足する保護フィルム１２０は、例えば下記関係式３と４の位相差を満足することができる。
【００６２】
［関係式３］
Ｒｏ１（５５０ｎｍ）≦６０ｎｍ
【００６３】
［関係式４］
−３００ｎｍ≦Ｒｔｈ１（５５０ｎｍ）＜−１０ｎｍ
【００６４】
上記関係式３および４において、
Ｒｏ１（５５０ｎｍ）は、５５０ｎｍでの保護フィルムの面内位相差であり、
Ｒｔｈ１（５５０ｎｍ）は５５０ｎｍでの保護フィルムの厚さ方向位相差である。
【００６５】
前記関係式３および４を満足することによって厚さ方向位相差を減少または相殺させることにより視野角依存性を減らし補償機能を果たすことができる。
【００６６】
前記範囲内で、保護フィルム１２０は例えば下記関係式３ａ−１および／または４ａ−１の位相差を満足することができる。
【００６７】
［関係式３ａ−１］
−１０ｎｍ＜Ｒｏ１（５５０ｎｍ）＜１０ｎｍ
【００６８】
［関係式４ａ−１］
−２００ｎｍ≦Ｒｔｈ１（５５０ｎｍ）≦−２０ｎｍ
【００６９】
前記範囲内で、保護フィルム１２０は例えば下記関係式３ａ−２および／または４ａ−２の位相差を満足することができる。
【００７０】
［関係式３ａ−２］
−５ｎｍ≦Ｒｏ１（５５０ｎｍ）≦５ｎｍ
【００７１】
［関係式４ａ−２］
−１９０ｎｍ≦Ｒｔｈ１（５５０ｎｍ）≦−３０ｎｍ
【００７２】
前記範囲内で、保護フィルム１２０は例えば下記関係式３ａ−３および／または４ａ−３の位相差を満足することができる。
【００７３】
［関係式３ａ−３］
０ｎｍ≦Ｒｏ１（５５０ｎｍ）≦５ｎｍ
【００７４】
［関係式４ａ−３］
−１８０ｎｍ≦Ｒｔｈ１（５５０ｎｍ）＜−４０ｎｍ
【００７５】
他の一例として、保護フィルム１２０は下記関係式５の屈折率を満足することができる。
【００７６】
［関係式５］
ｎｙ１＜ｎｘ１＝ｎｚ１
【００７７】
上記関係式５において、
ｎｘ１は、保護フィルムの遅相軸での屈折率であり、
ｎｙ１は、保護フィルムの進相軸での屈折率であり、
ｎｚ１は、保護フィルムの遅相軸および進相軸に垂直方向の屈折率である。
【００７８】
前記関係式５で、ｎｘ１とｎｚ１は完全に同一な場合以外に実質的に同一な場合も含まれ、例えばｎｘ１とｎｚ１の屈折率差が約１０％以下、前記範囲内で例えば約５％以下である場合、実質的に同一な場合と見ることができる。
【００７９】
前記関係式５の屈折率を満足する保護フィルム１２０は、例えば下記関係式６と７の位相差を満足することができる。
【００８０】
［関係式６］
１１０ｎｍ≦Ｒｏ１（５５０ｎｍ）≦３００ｎｍ
【００８１】
［関係式７］
Ｒｔｈ１（５５０ｎｍ）≦−３００ｎｍ
【００８２】
上記関係式６および７において、
Ｒｏ１（５５０ｎｍ）は、５５０ｎｍでの保護フィルムの面内位相差であり、
Ｒｔｈ１（５５０ｎｍ）は、５５０ｎｍでの保護フィルムの厚さ方向位相差である。
【００８３】
保護フィルム１２０は、例えば負の複屈折を有する高分子を含むことができる。
前記高分子は、例えばスチレンまたはスチレン誘導体に由来する構造単位を含むことができる。前記スチレンまたはスチレン誘導体に由来する構造単位は、例えばスチレン、置換もしくは非置換のアルキルスチレン、置換もしくは非置換のアリールスチレン、ハロゲンスチレン、置換もしくは非置換のアルコキシスチレン、置換もしくは非置換のニトロスチレン、置換もしくは非置換のアミノスチレン、置換もしくは非置換のカルボキシルスチレンまたはこれらの組み合わせに由来する構造単位とすることが可能であるが、これに限定されるのではない。例えば、前記スチレンまたはスチレン誘導体に由来する構造単位は、置換もしくは非置換のＣ１〜Ｃ２０アルキルスチレン、置換もしくは非置換のＣ６〜Ｃ２０アリールスチレン、一つまたは二つのハロゲン元素で置換されたスチレン、置換もしくは非置換のＣ１〜Ｃ５メトキシスチレン、置換もしくは非置換のニトロスチレン、置換もしくは非置換のアミノスチレン、置換もしくは非置換のカルボキシルスチレンまたはこれらの組み合わせに由来する構造単位とすることが可能であるが、これに限定されるのではない。
【００８４】
前記高分子は、例えば、マレイミド、無水マレイン酸、（メタ）アクリロニトリル、これらの誘導体またはこれらの組み合わせに由来する構造単位をさらに含むことができる。
マレイミドに由来する構造単位は、例えば、マレイミド、置換もしくは非置換のアルキルマレイミド、置換もしくは非置換のシクロアルキルマレイミド、置換もしくは非置換のアリールマレイミドまたはこれらの組み合わせに由来する構造単位とすることが可能であり、例えば置換もしくは非置換のＣ１〜Ｃ２０アルキルマレイミド、置換もしくは非置換のＣ３〜Ｃ２０シクロアルキルマレイミド、置換もしくは非置換のＣ６〜Ｃ２０アリールマレイミドまたはこれらの組み合わせに由来する構造単位とすることが可能である。マレイミドに由来する構造単位は、例えば、Ｎ−置換されたマレイミドに由来する構造単位とすることが可能であり、例えば、Ｎ−メチルマレイミド、Ｎ−エチルマレイミド、Ｎ−イソプロピルマレイミド、Ｎ−ブチルマレイミド、Ｎ−イソブチルマレイミド、Ｎ−ｔ−ブチルマレイミド、Ｎ−ｎ−ヘキシルマレイミド、Ｎ−ラウリルマレイミド、Ｎ−シクロヘキシルマレイミド、Ｎ−フェニルマレイミド、Ｎ−（２−メチルフェニル）マレイミド、Ｎ−（２−エチルフェニル）マレイミド、Ｎ−（２−ｎ−プロピルフェニル）マレイミド、Ｎ−（２−イソプロピルフェニル）マレイミド、Ｎ−（２，６−ジメチルフェニル）マレイミド、Ｎ−（２，６−ジエチルフェニル）マレイミド、Ｎ−（２，６−ジイソプロピルフェニル）マレイミド、Ｎ−（２−クロロフェニル）マレイミド、Ｎ−（２−ブロモフェニル）マレイミド、Ｎ−（２−ビフェニル）マレイミド、Ｎ−（２−シアノフェニル）マレイミドまたはこれらの組み合わせに由来する構造単位とすることが可能であるが、これに限定されるのではない。
【００８５】
このようにマレイミド、無水マレイン酸、（メタ）アクリロニトリル、これらの誘導体またはこれらの組み合わせに由来する構造単位をさらに含むことによって保護フィルム１２０のガラス転移温度を高め耐熱性を改善することができる。
【００８６】
保護フィルム１２０のガラス転移温度は、例えば約１００℃より高いことが可能であり、前記範囲内で例えば約１１０〜１５０℃であってもよく、前記範囲内で例えば約１２０〜１４０℃であってもよい。
【００８７】
前記高分子は、例えば、（メタ）アクリレートまたはその誘導体に由来する構造単位をさらに含むことができる。
【００８８】
（メタ）アクリレートまたはその誘導体に由来する構造単位は、例えばアクリレート、メタクリレート、ヒドロキシアルキルアクリレート、ヒドロキシアルキルメタクリレート、カルボキシアルキルアクリレート、カルボキシアルキルメタクリレート、アクリロイルオキシアルキルコハク酸、メタクリロイルオキシアルキルコハク酸、アクリロイルオキシアルキルフタル酸、メタクリロイルオキシアルキルフタル酸またはこれらの組み合わせに由来する構造単位とすることが可能であるが、これに限定されるのではない。
前記高分子は、例えば、約５×１０３〜５×１０６の重量平均分子量を有することができる。前記高分子は、前記範囲内で例えば約５×１０４〜５×１０５の重量平均分子量を有することができる。
【００８９】
例えば、前記高分子は、スチレンまたはスチレン誘導体に由来する構造単位；マレイミド、無水マレイン酸、アクリロニトリル、これらの誘導体またはこれらの組み合わせに由来する構造単位；そして（メタ）アクリレートまたはその誘導体に由来する構造単位からなる三元共重合体とすることが可能である。
【００９０】
この時、例えばスチレンまたはスチレン誘導体に由来する構造単位；マレイミド、無水マレイン酸、アクリロニトリル、これらの誘導体またはこれらの組み合わせに由来する構造単位；そして（メタ）アクリレートまたはその誘導体に由来する構造単位は、三元共重合体に対してそれぞれ約１０モル％〜５０モル％、約１０モル％〜４０モル％および約１０モル％〜８０モル％で含まれることが可能である。
【００９１】
保護フィルム１２０は、前述の高分子を溶融押出してシート形態に準備した後、所定の延伸率で延伸して準備される。前記溶融押出は前記高分子の溶融点以上の温度で行うことができ、例えば約２００〜３５０℃の温度で行うことができる。前記延伸は前記高分子のガラス転移温度またはそれ以上の温度で行うことができ、例えば前記高分子のガラス転移温度±３０℃の温度で行うことができる。
【００９２】
保護フィルム１２０は、例えば２軸延伸することができ、例えばＭＤ方向およびＴＤ方向に延伸することができる。保護フィルム１２０は約１．１倍〜５．０倍で延伸することができ、前記範囲内で例えば約１．２倍〜３．０倍に延伸することができる。
【００９３】
保護フィルム１２０は、例えば約８０μｍ以下の厚さを有することができる。前記範囲内で例えば約５μｍ〜６０μｍの厚さを有し、前記範囲内で例えば約５μｍ〜５０μｍの厚さを有し、前記範囲内で例えば約５μｍ〜３０μｍの厚さを有し、前記範囲内で例えば約５μｍ〜２５μｍの厚さを有することができる。
【００９４】
偏光子１１０と保護フィルム１２０は、互いに接しているか、粘着剤（図示せず）によって結合されている。
【００９５】
保護フィルム１２０は偏光子１１０の一面または両面に配置することができ、保護フィルム１２０が偏光子１１０の一面に位置する場合、偏光子１１０の他の一面に透明フィルムをさらに含むことができる。透明フィルムは、例えばトリアセチルセルロース（ｔｒｉａｃｅｔｙｌｃｅｌｌｕｌｏｓｅ、ＴＡＣ）とすることが可能であるが、これに限定されるのではない。
【００９６】
光学フィルム１００は保護フィルム１２０の一面に位置する補償フィルム１３０を追加的に含むことができる。補償フィルム１３０は、λ／４位相差フィルムまたはλ／２位相差フィルムとすることが可能である。
【００９７】
補償フィルム１３０は、例えば下記関係式８および９の屈折率を満足することができる。
【００９８】
［関係式８］
ｎｘ２＞ｎｙ２
【００９９】
［関係式９］
ｎｘ２＞ｎｚ２
【０１００】
上記関係式８および９において、
ｎｘ２は、補償フィルム１３０の遅相軸での屈折率であり、
ｎｙ２は、補償フィルム１３０の進相軸での屈折率であり、
ｎｚ２は、補償フィルム１３０の遅相軸および進相軸に垂直方向の屈折率である。
【０１０１】
前記関係式８および９の屈折率を満足することによって偏光子１１０を通過した線偏光された光を保護フィルム１２０と組み合わせて円偏光に変えることにより補償機能を果たすことができる。例えば、光学フィルム１００は反射防止機能を果たすことができる。
【０１０２】
例えば、補償フィルム１３０は、下記関係式８ａの屈折率を満足することができる。
【０１０３】
［関係式８ａ］
ｎｘ２＞ｎｙ２＝ｎｚ２
【０１０４】
上記関係式８ａにおいて、ｎｙ２とｎｚ２は完全に同一な場合以外に実質的に同一な場合も含まれ、例えばｎｙ２とｎｚ２の屈折率差が約１０％以下、前記範囲内で例えば約５％以下である場合、実質的に同一な場合と見ることができる。
【０１０５】
一例として、前記関係式８および９の屈折率を満足する補償フィルム１３０は、例えば下記関係式１０および１１の位相差を満足することができる。
【０１０６】
［関係式１０］
１１０ｎｍ≦Ｒｏ２（５５０ｎｍ）≦１６０ｎｍ
【０１０７】
［関係式１１］
−２５０ｎｍ≦Ｒｔｈ２（５５０ｎｍ）≦２５０ｎｍ
【０１０８】
上記関係式１０および１１において、
Ｒｏ２（５５０ｎｍ）は、５５０ｎｍでの補償フィルムの面内位相差であり、
Ｒｔｈ２（５５０ｎｍ）は、５５０ｎｍでの補償フィルムの厚さ方向位相差である。
【０１０９】
一例として、前記関係式８および９の屈折率を満足する補償フィルム１３０は、例えば下記関係式１２および１３の位相差を満足することができる。
【０１１０】
［関係式１２］
２３０ｎｍ≦Ｒｏ２（５５０ｎｍ）≦３００ｎｍ
【０１１１】
［関係式１３］
−２５０ｎｍ≦Ｒｔｈ２（５５０ｎｍ）≦２５０ｎｍ
【０１１２】
光学フィルム１００は表示装置の一側または両側に備えることができ、補償機能が追加された偏光機能を果たすことができる。例えば、光学フィルム１００は表示装置の画面部側に配置され、外部から流入される光が反射されること（以下、‘外光反射’という）を効果的に防止することができる。したがって、外光反射による視認性低下を防止することができる。
【０１１３】
図２は、光学フィルムの外光反射防止原理を示す概略図である。
【０１１４】
図２に示すように、入射される非偏光は偏光子１１０を通過しながら二つの偏光直交成分のうちの一つの偏光直交成分、即ち、第１偏光直交成分のみが透過され、偏光された光は保護フィルム１２０および選択的に補償フィルム１３０を通過しながら円偏光に変えられる。前記円偏光された光は、基板、電極などを含む表示パネル５０で反射されながら円偏光方向が変えられ、前記円偏光された光が選択的に補償フィルム１３０と保護フィルム１２０を再び通過しながら二つの偏光直交成分のうちの他の一つの偏光直交成分、即ち、第２偏光直交成分のみが透過される。前記第２偏光直交成分は偏光子１１０を通過せず、外部に光が放出されないので、外光反射防止効果を有することができる。
【０１１５】
光学フィルム１００は、保護フィルム１２０の一面に位置する補正層（図示せず）をさらに含むことができる。補正層は例えば色変異防止層（ｃｏｌｏｒ  ｓｈｉｆｔ  ｒｅｓｉｓｔａｎｔ  ｌａｙｅｒ）とすることが可能であるが、これに限定されるのではない。
光学フィルム１００は、周縁に沿ってのびている遮光層（ｌｉｇｈｔ  ｂｌｏｃｋｉｎｇ  ｌａｙｅｒ）（図示せず）をさらに含むことができる。遮光層は光学フィルム１００の周りに沿って帯の形態に形成され、例えば偏光子１１０と保護フィルム１２０の間および／または保護フィルム１２０と補償フィルム１３０の間に配置することができる。遮光層は、不透明な物質、例えば黒い色の物質を含むことができる。例えば、遮光層は黒い色インクから形成することができる。
【０１１６】
このように本実施形態による光学フィルム１００は、補償機能が追加された保護フィルム１２０を備えることによって、別途の補償フィルムなく視野角改善のような補償機能を果たすことができる。
【０１１７】
また、本実施形態による光学フィルム１００は、補償機能が追加された保護フィルム１２０を備えることによって少なくとも一つの補償フィルムを省略することができ、光学フィルムの総厚さを減らすことができる。したがって、薄い光学フィルムを実現することができ、窮極的に薄形表示装置を実現することができる。
【０１１８】
また、保護フィルム１２０の耐熱性を強化することにより、工程中および／または駆動中に発生する熱によって光学フィルム１００の光学的特性が劣化することを防止または減らすことができる。
【０１１９】
また、保護フィルム１２０が溶融押出のような工程によって準備されるので、既存のトリアセチルセルロース（ＴＡＣ）のような保護フィルムと異なり工程を単純化することができ、これにより製造費用および単価を減らすことができる。
【０１２０】
前述の光学フィルム１００は、多様な表示装置に適用することができる。
【０１２１】
一実施形態による表示装置は、表示パネル、そして表示パネルの一面に位置する光学フィルムを含む。表示パネルは、液晶表示パネルまたは有機発光表示パネルとすることが可能であるが、これに限定されるのではない。
【０１２２】
以下、表示装置の一例として有機発光表示装置について説明する。
【０１２３】
図３は、一実施形態による有機発光表示装置を概略的に示した断面図である。
【０１２４】
図３に示すように、一実施形態による有機発光表示装置は、有機発光パネル４００、そして有機発光パネル４００の一面に位置する光学フィルム１００を含む。
【０１２５】
有機発光パネル４００は、ベース基板４１０、下部電極４２０、有機発光層４３０、上部電極４４０および封止基板４５０を含むことができる。
【０１２６】
ベース基板４１０は、ガラスまたはプラスチックから形成することができる。
【０１２７】
下部電極４２０および上部電極４４０のうちの一つはアノード（ａｎｏｄｅ）、他の一つはカソード（ｃａｔｈｏｄｅ）とすることが可能である。アノードは正孔（ｈｏｌｅ）が注入される電極であって、仕事関数（ｗｏｒｋ  ｆｕｎｃｔｉｏｎ）が高く発光された光が外部に出ることが可能な透明導電物質から形成することができ、例えばＩＴＯまたはＩＺＯから形成することができる。カソードは電子（ｅｌｅｃｔｒｏｄｅ）が注入される電極であって、仕事関数が低く有機物質に影響を与えない導電物質から形成することができ、例えばアルミニウム（Ａｌ）、カルシウム（Ｃａ）およびバリウム（Ｂａ）から選択することができる。
【０１２８】
有機発光層４３０は、下部電極４２０と上部電極４４０に電圧が印加された時に光を出せる有機物質を含む。
【０１２９】
下部電極４２０と有機発光層４３０の間および上部電極４４０と有機発光層４３０の間には付帯層（図示せず）をさらに含むことができる。付帯層は電子と正孔の均衡を合わせるための正孔伝達層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）および電子伝達層（ｅｌｅｃｔｒｏｎ  ｔｒａｎｓｐｏｒｔｉｎｇ  ｌａｙｅｒ）を含むことができる。
【０１３０】
封止基板４５０は、ガラス、金属または高分子から形成することができ、下部電極４２０、有機発光層４３０および上部電極４４０を封止して外部から水分および／または酸素が流入することを防止することができる。
【０１３１】
光学フィルム１００は、光が出る側に配置することができる。例えば、ベース基板４１０側に光が出る背面発光（ｂｏｔｔｏｍ  ｅｍｉｓｓｉｏｎ）構造の場合、ベース基板４１０の外側に配置され、封止基板４５０側に光が出る前面発光（ｔｏｐ  ｅｍｉｓｓｉｏｎ）構造の場合、封止基板４５０の外側に配置される。
【０１３２】
光学フィルム１００は、前述のように、偏光子１１０、補償機能が追加された保護フィルム１２０、そして選択的に補償フィルム１３０を含む。偏光子１１０、保護フィルム１２０および補償フィルム１３０はそれぞれ前述の通りであり、偏光子１１０を通過した光が有機発光パネル４００の電極などのような金属によって反射され、表示装置の外側に出ることを防止して外部から流入される光による視認性低下を防止することができる。したがって、有機発光表示装置の表示特性を改善することができる。
【０１３３】
以下、表示装置の一例として液晶表示装置について説明する。
【０１３４】
図４は、一実施形態による液晶表示装置を概略的に示した断面図である。
【０１３５】
図４に示すように、一実施形態による液晶表示装置は、液晶表示パネル５００、そして液晶表示パネル５００の一面または両面に位置する光学フィルム１００を含む。
【０１３６】
液晶表示パネル５００は、ツイストネマチック（ｔｗｉｓｔ  ｎｅｍａｔｉｃ、ＴＮ）モード、垂直配向（ｐａｔｔｅｒｎｅｄ  ｖｅｒｔｉｃａｌ  ａｌｉｇｎｍｅｎｔ、ＰＶＡ）モード、平面整列スイッチング（ｉｎ  ｐｌａｎｅ  ｓｗｉｔｃｈｉｎｇ、ＩＰＳ）モード、ＯＣＢ（ｏｐｔｉｃａｌｌｙ  ｃｏｍｐｅｎｓａｔｅｄ  ｂｅｎｄ）モードなどとすることが可能である。
【０１３７】
液晶表示パネル５００は、第１表示板５１０、第２表示板５２０、および第１表示板５１０と第２表示板５２０の間に介在されている液晶層５３０を含む。
【０１３８】
第１表示板５１０は例えば基板（図示せず）の上に形成されている薄膜トランジスタ（図示せず）およびこれに連結されている第１電場生成電極（図示せず）を含むことができ、第２表示板５２０は例えば基板（図示せず）の上に形成されているカラーフィルタ（図示せず）および第２電場生成電極（図示せず）を含むことができる。しかし、これに限定されず、カラーフィルタが第１表示板５１０に含まれてもよく、第１電場生成電極と第２電場生成電極が第１表示板５１０に共に配置されてもよい。
【０１３９】
液晶層５３０は、複数の液晶分子を含むことができる。液晶分子は正または負の誘電率異方性を有することができる。液晶分子が正の誘電率異方性を有する場合、電場がない状態でその長軸が第１表示板５１０と第２表示板５２０の表面に対してほぼ平行になるように配向され、電場が印加された状態でその長軸が第１表示板５１０と第２表示板５２０の表面に対してほぼ垂直になるように配向される。これとは反対に、液晶分子が負の誘電率異方性を有する場合、電場がない状態でその長軸が第１表示板５１０と第２表示板５２０の表面に対してほぼ垂直に配向され、電場が印加された状態でその長軸が第１表示板５１０と第２表示板５２０の表面に対してほぼ平行に配向される。
【０１４０】
光学フィルム１００は液晶表示パネル５００の外側に位置し、図面では液晶表示パネル５００の下部および上部にそれぞれ形成されたものを示したが、これに限定されず、液晶表示パネル５００の下部および上部のうちのいずれか一つのみに形成されてもよい。
【０１４１】
光学フィルム１００は、前述のように、偏光子１１０、補償機能が追加された保護フィルム１２０、および選択的に補償フィルム１３０を含み、前述の通りである。
【０１４２】
以下、実施例を通じて前述の本発明の実施形態をより詳細に説明する。但し、下記の実施例は単に説明の目的のためのものであり本発明の範囲を制限するものではない。
【０１４３】
［実施例］
＜保護フィルムの製造＞
製造例１〜６
１００μｍ厚さのポリ（スチレン−メチルメタクリレート−無水マレイン酸）三元共重合体フィルム（ｐｏｌｙ（ｓｔｙｒｅｎｅ−ｍｅｔｈｙｌ  ｍｅｔｈａｃｒｙｌａｔｅ−ｍａｌｅｉｃ  ａｎｈｙｄｒｉｄｅ）ｔｅｒｐｏｌｙｍｅｒ）（デンカ株式会社、日本）（Ｔｇ＝１２６℃）を約１３０〜１６０℃でＭＤ方向およびＴＤ方向にそれぞれ５０〜２００％で２軸延伸して下記表１の位相差を有する約２０μｍ厚さの保護フィルムを準備する。
【０１４４】
面内位相差および厚さ方向位相差はＡｘｏｓｃａｎ装備（Ａｘｏｍｅｔｒｉｃｓ社）を用いて測定し、測定波長範囲は４００ｎｍ〜７００ｎｍであり、−７０度〜７０度を５度間隔で入射角を調節して光学フィルムの位相差を測定する。
【０１４５】
【表１】
2017068264.tif 000003
【０１４６】
＜光学フィルムの製造Ｉ＞
実施例１
ポリビニルアルコールフィルム（ＰＳ６０、株式会社クラレ）を２５μｍに延伸して延伸されたポリビニルアルコールフィルムを準備し、延伸されたポリビニルアルコールフィルムの両面に製造例１による保護フィルムをそれぞれ付着して光学フィルムを製造する。
【０１４７】
実施例２
ポリビニルアルコールフィルム（ＰＳ６０、株式会社クラレ）を２５μｍに延伸して延伸されたポリビニルアルコールフィルムを準備し、延伸されたポリビニルアルコールフィルムの両面に製造例７による保護フィルムをそれぞれ付着して光学フィルムを製造する。
【０１４８】
比較例１
ポリビニルアルコールフィルム（ＰＳ６０、株式会社クラレ）を２５μｍに延伸して延伸されたポリビニルアルコールフィルムを準備し、延伸されたポリビニルアルコールフィルムの両面にＴＡＣフィルム（富士フィルム社製造）をそれぞれ付着して光学フィルムを製造する。
【０１４９】
評価１
実施例１、２と比較例１による光学フィルムの厚さを比較する。その結果は表２の通りである。
【０１５０】
【表２】
2017068264.tif 000004
【０１５１】
表２を参照すれば、実施例１、２による光学フィルムは比較例１による光学フィルムと比較して厚さが薄いのを確認することができる。これから、実施例１、２による光学フィルムは比較例１による光学フィルムと比較して薄い光学フィルムが実現できるのを確認することができる。
【０１５２】
評価２
実施例１、２と比較例１による光学フィルムの信頼性を評価する。
【０１５３】
光学フィルムの信頼性は、耐熱耐湿環境で光学特性の変化によって評価することができ、具体的に６０℃、相対湿度９５％のチャンバーで１００時間放置した後、光学フィルムの透過度変化（ΔＴｓ）および偏光度変化（ΔＰＥ）から評価する。
【０１５４】
透過度および偏光度は、紫外可視分光光度計（ＵＶ−ＶＩＳ  ｓｐｅｃｔｒｏｐｈｏｔｏｍｅｔｅｒ）（Ｖ−７１００、日本分光株式会社製造）を用いて測定する。
その結果は表３の通りである。
【０１５５】
【表３】
2017068264.tif 000005
【０１５６】
表３を参照すれば、実施例１、２による光学フィルムは比較例１による光学フィルムと比較して耐熱耐湿環境で透過度変化および偏光度変化が少ないのを確認することができる。これから実施例１、２による光学フィルムは比較例１による光学フィルムと比較して信頼性が高いのを確認することができる。
【０１５７】
＜光学フィルムの製造ＩＩ＞
実施例３
ポリビニルアルコールフィルム（ＰＳ６０、株式会社クラレ）を２５μｍに延伸して延伸されたポリビニルアルコールフィルムを準備し、延伸されたポリビニルアルコールフィルムの一面に製造例１による保護フィルムを付着し、他の一面にＴＡＣフィルム（富士フィルム社製造）を付着する。その次に、前記保護フィルムの一面にλ／４位相遅延層（ＷＲＳ、帝人（Ｔｅｉｊｉｎ）社）を付着して光学フィルムを製造する。
【０１５８】
実施例４
ポリビニルアルコールフィルム（ＰＳ６０、株式会社クラレ）を２５μｍに延伸して延伸されたポリビニルアルコールフィルムを準備し、延伸されたポリビニルアルコールフィルムの一面に製造例２による保護フィルムを付着し、他の一面にＴＡＣフィルム（富士フィルム社製造）を付着する。その次に、前記保護フィルムの一面にλ／４位相遅延層（ＷＲＳ、帝人社）を付着して光学フィルムを製造する。
【０１５９】
比較例２
ポリビニルアルコールフィルム（ＰＳ６０、株式会社クラレ）を２５μｍに延伸して延伸されたポリビニルアルコールフィルムを準備し、延伸されたポリビニルアルコールフィルムの両面にＴＡＣフィルム（富士フィルム社製造）をそれぞれ付着する。その次に、前記保護フィルムの一面にλ／４位相遅延層（ＷＲＳ、帝人社）を付着して光学フィルムを製造する。
【０１６０】
＜表示装置の製造＞
実施例５
有機発光パネル（ギャラクシーＳ５パネル、三星ディスプレイ社製造）の一面に実施例３による光学フィルムを付着して有機発光表示装置を製造する。
【０１６１】
実施例６
有機発光パネル（ギャラクシーＳ５パネル、三星ディスプレイ社製造）の一面に実施例４による光学フィルムを付着して有機発光表示装置を製造する。
【０１６２】
比較例３
有機発光パネル（ギャラクシーＳ５パネル、三星ディスプレイ社製造）の一面に比較例２による光学フィルムを付着して有機発光表示装置を製造する。
【０１６３】
評価３
実施例５、６と比較例３による有機発光表示装置の正面での反射率および反射色を評価する。
【０１６４】
正面での反射率および反射色は、光源Ｄ６５、８度反射、受光部２度条件で光を供給しながら分光測色計（ＣＭ−３６００ｄ、コニカミノルタ社）を用いて評価する。
【０１６５】
反射色はＣＩＥ−Ｌａｂ色座標系を用いて表記することができ、正数ａ＊は赤色、負数ａ＊は緑色、正数ｂ＊は黄色、負数ｂ＊は青色を示し、ａ＊とｂ＊の絶対値が大きいほど色が濃い程度を示す。その結果は表４の通りである。
【０１６６】
【表４】
2017068264.tif 000006
【０１６７】
表４を参照すれば、実施例５、６による有機発光表示装置は比較例３による有機発光表示装置と比較して正面で同等またはそれより改善された反射率を示しながら小さい反射色値を有するのを確認することができる。小さい反射色値を有するのは反射による色感が黒にさらに近く、色感の変化が少ないことを示し、外光反射による視認性が良好であることを意味する。
【０１６８】
これから実施例５、６による有機発光表示装置は光学フィルムの厚さを減らしながらも正面で同等または改善された反射率および反射色を示すのを確認することができ、これから薄形の利点を有しながらも表示特性が改善できるのを確認することができる。
【０１６９】
評価４
実施例５、６と比較例３による有機発光表示装置の側面での反射率および反射色を評価する。
【０１７０】
側面での反射率および反射色は、光源Ｄ６５、４５度反射条件で光を供給しながら分光測色計（ＤＭＳ、Ｄｉｓｐｌａｙ  Ｍｅａｓｕｒｅｍｅｎｔ  Ｓｙｓｔｅｍｓ、Ｉｎｓｔｒｕｍｅｎｔ  Ｓｙｓｔｅｍｓ社）を用いて評価する。その結果は表５の通りである。
【０１７１】
【表５】
2017068264.tif 000007
【０１７２】
表５を参照すれば、実施例５、６による有機発光表示装置は比較例３による有機発光表示装置と比較して側面で改善された反射率および小さい反射色値を有するのを確認することができる。
【０１７３】
これから実施例５、６による有機発光表示装置は光学フィルムの厚さを減らしながらも側面で改善された水準の反射率および反射色を示すのを確認することができ、これから薄形の利点を有しながらも表示特性が改善できるのを確認することができる。
【０１７４】
以上、本発明の好ましい実施例について説明したが、本発明はこれに限定されるのではなく、特許請求の範囲と発明の詳細な説明および添付した図面の範囲内で多様に変形して実施することが可能であり、これも本発明の範囲に属するのは当然である。
【符号の説明】
【０１７５】
１００      光学フィルム
１１０      偏光子
１２０      保護フィルム
１３０      補償フィルム
【図１】
2017068264.tif 000008
【図２】
2017068264.tif 000009
【図３】
2017068264.tif 000010
【図４】
2017068264.tif 000011